(57)【特許請求の範囲】
【請求項１】
熱不可逆型フォトクロミック化合物と熱可逆型フォトクロミック化合物とを含み、かつ発色状態における極大吸収波長が互いに異なるものを含む２種類以上のフォトクロミック化合物と、さらにナフタロシアニン系色素、シアニン系色素の少なくとも一種を含む感光層を支持基板上に形成してなる画像表示媒体に対して、少なくとも、紫外光照射によって感光層に含有される全種類のフォトクロミック化合物を発色させる工程、発色した各熱不可逆型フォトクロミック化合物の極大吸収波長に対応した波長域の可視光をそれぞれ所望の領域に照射して各熱不可逆型フォトクロミック化合物を選択的に消色する工程および赤外光を所望の領域に照射することにより熱可逆型フォトクロミック化合物を選択的に消色する工程を施すことを特徴とする多色画像表示方法。
【請求項２】
感光層が、発色状態における極大吸収波長が４００〜５００ｎｍの範囲にあるフォトクロミック化合物と、発色状態における極大吸収波長が５００〜６００ｎｍの範囲にあるフォトクロミック化合物と、発色状態における極大吸収波長が６００〜７００ｎｍの範囲にあるフォトクロミック化合物をすべて含有するものであることを特徴とする請求項１に記載の多色画像表示方法。
【請求項３】
発色状態における極大吸収波長が４００〜５００ｎｍの範囲にあるフォトクロミック化合物が熱不可逆型であり、発色状態における極大吸収波長が５００〜６００ｎｍの範囲にあるフォトクロミック化合物が熱可逆型であり、発色状態における極大吸収波長が６００〜７００ｎｍの範囲にあるフォトクロミック化合物が熱不可逆型であることを特徴とする請求項２に記載の多色画像表示方法。
【請求項４】
感光層の表面に保護層を形成したことを特徴とする請求項１乃至３の何れか１に記載の多色画像表示方法。
【請求項５】
紫外光照射が画像表示部全面に対して行なわれることを特徴とする請求項１乃至４の何れか１に記載の多色画像表示方法。
【請求項６】
紫外光の照射強度を可変とすることを特徴とする請求項１乃至５の何れか１に記載の多色画像表示方法。
【請求項７】
紫外光の照射時間を可変とすることを特徴とする請求項１乃至５の何れか１に記載の多色画像表示方法。
【請求項８】
可視光および赤外光の照射強度を可変とすることを特徴とする請求項１乃至５の何れか１に記載の多色画像表示方法。
【請求項９】
可視光および赤外光の照射時間を可変とすることを特徴とする請求項１乃至５の何れか１に記載の多色画像表示方法。
【請求項１０】
白色光および赤外光を画像表示部全面に照射する工程を含むことを特徴とする請求項１乃至９の何れか１に記載の多色画像表示方法。
【請求項１１】
各波長の可視光光源が、白色光源と光学フィルターから構成されることを特徴とする請求項１乃至１０の何れか１に記載の多色画像表示方法。
【請求項１２】
各波長の可視光光源が、それぞれが特定の発光波長域をもつ発光素子から構成されることを特徴とする請求項１乃至１０の何れか１に記載の多色画像表示方法。
【請求項１３】
ライン状の紫外光光源と可視光光源、および赤外光光源を備え、画像表示媒体と前記光源類とを相対的に移動させながら、請求項１乃至１２の何れか１に記載の方法を用いて画像を形成することを特徴とする多色画像表示装置。
【発明の詳細な説明】
【０００１】
【発明の属する技術分野】
本発明は、画像表示方法および装置に関し、詳しくは、光照射によりカラー画像の書き込みおよび消去の繰り返しが可能な画像表示方法および装置に関するものである。
【０００２】
【従来の技術】
光照射により可逆的な色変化を示すフォトクロミック化合物を用いた書き換え型の表示媒体に関する提案は以前からなされてはいるが、フルカラー画像を何度も書き換えできる実用的な方法および装置に関する提案は見あたらない。
【０００３】
フォトクロミック化合物を用いてカラー画像を形成する方法としては、例えば特開平５−２７１６４９号公報において、２５４ｎｍの紫外光照射で黄橙色、３１３ｎｍの紫外光照射で赤色、３６５ｎｍの紫外光照射で青紫色に発色するフォトクロミック性ジアリールエテン化合物を３種類混合して基板上に感光層を形成し、それぞれの波長の紫外光を照射する方法が提案されている。フルカラー画像を形成するためには、３原色（青、緑、赤またはイエロー、マゼンタ、シアン）を発色する３種類以上のフォトクロミック化合物の消・発色を光で制御しなければならないが、上記の方法では３種類の紫外光波長域により各材料の発色の有無が選択できることが必要であり、つまり紫外域での吸収帯に重なりがない３種類以上のフォトクロミック化合物が必要であり、更に、それらの化合物が発色状態において上記３原色を示さなければならないが、そのような化合物の系は実際には見当たらない。また、実用化には発色特性だけではなく、繰り返し耐久性、熱・湿安定性なども考慮しなければならず、これらの全てを満たす材料を開発するのは大変困難であると思われる。
【０００４】
また、特開平７−１９９４０１号公報においては、発色状態でイエロー、マゼンタ、シアンを示す３種類のフォトクロミック性フルギド化合物を用いて基板上に感光層を形成し、３６６ｎｍの紫外光で全フォトクロミック化合物を発色させた後に、感光層に特定の波長の光を照射して特定の材料を選択的に消色させる方法が提案されている。この方法では、紫外光が１種類だけであるという利点があるものの、例えばマゼンタ発色材料を消色させるために照射された光によって、イエロー発色材料およびシアン発色材料も少なからず消色されてしまい、所望の色が正確には得られない場合が多いという問題がある。
【０００５】
【発明が解決しようとする課題】
従って、本発明の目的は、上述の従来技術の状況および問題を鑑みてなされたものであり、所望の色を忠実に表示できる高表示品質の、書き換え型の多色表示方法および装置を提供することを目的とするものであり、発色状態における極大吸収波長が大きく異ならず、吸収帯の重なりが大きな２つのフォトクロミック化合物間においても、消色の選択性を向上させることである。また、別の目的は、カラー表示に必要な３原色（イエロー、マゼンタ、シアン）を得て、画像信号に従い、画像表示媒体上の所望の位置に所定の波長の可視光を照射し、および所望の位置に赤外光を照射することにより、多色表示を可能とすることである。また、別の目的は、選択消色性を向上させ、所望の色が忠実に表示して、表示品質が高い多色表示を可能とすることである。また、別の目的は、耐久性を向上させ、信頼性が高い多色画像表示方法を得ることである。また、別の目的は、光源素子の構成を簡単にし、コスト的にも有利にすることである。また、別の目的は、発色の程度を調整可能とし、表示すべき画像において必要とされる発色濃度に必要充分な発色を生じさせることにより、可視光照射および赤外光照射による消色の程度を低減して、消費エネルギーの低減を可能とすることである。また、別の目的は、各色について発色濃度の調整を可能とすることにより、階調表示を可能とし、画像表示媒体上の画像の多色表示を可能とすることである。また、別の目的は、短時間での表示画像の全消去を可能とすることである。また、別の目的は、各フォトクロミック材料を選択的に消色させるための可視光光源の照射強度の確保を容易にし、消費エネルギーの低減も可能とすることである。また、別の目的は、所望の色を忠実に表示できる、高表示品質の書き換え型の多色表示装置を実現することである。
【０００６】
【課題を解決するための手段】
上記課題は、本発明の（１）「熱不可逆型フォトクロミック化合物と熱可逆型フォトクロミック化合物とを含み、かつ発色状態における極大吸収波長が互いに異なるものを含む２種類以上のフォトクロミック化合物と、さらにナフタロシアニン系色素、シアニン系色素の少なくとも一種を含む感光層を支持基板上に形成してなる画像表示媒体に対して、少なくとも、紫外光照射によって感光層に含有される全種類のフォトクロミック化合物を発色させる工程、発色した各熱不可逆型フォトクロミック化合物の極大吸収波長に対応した波長域の可視光をそれぞれ所望の領域に照射して各熱不可逆型フォトクロミック化合物を選択的に消色する工程および赤外光を所望の領域に照射することにより熱可逆型フォトクロミック化合物を選択的に消色する工程を施すことを特徴とする多色画像表示方法。」、（２）「感光層が、発色状態における極大吸収波長が４００〜５００ｎｍの範囲にあるフォトクロミック化合物と、発色状態における極大吸収波長が５００〜６００ｎｍの範囲にあるフォトクロミック化合物と、発色状態における極大吸収波長が６００〜７００ｎｍの範囲にあるフォトクロミック化合物をすべて含有するものであることを特徴とする前記第（１）項に記載の多色画像表示方法」、（３）「発色状態における極大吸収波長が４００〜５００ｎｍの範囲にあるフォトクロミック化合物が熱不可逆型であり、発色状態における極大吸収波長が５００〜６００ｎｍの範囲にあるフォトクロミック化合物が熱可逆型であり、発色状態における極大吸収波長が６００〜７００ｎｍの範囲にあるフォトクロミック化合物が熱不可逆型であることを特徴とする前記第（２）項に記載の多色画像表示方法」、（４）「感光層の表面に保護層を形成したことを特徴とする前記第（１）項乃至第（３）項の何れか１に記載の多色画像表示方法」、（５）「紫外光照射が画像表示部全面に対して行なわれることを特徴とする前記第（１）項乃至第（４）項の何れか１に記載の多色画像表示方法」、（６）「紫外光の照射強度を可変とすることを特徴とする前記第（１）項乃至第（５）項の何れか１に記載の多色画像表示方法」、（７）「紫外光の照射時間を可変とすることを特徴とする前記第（１）項乃至第（５）項の何れか１に記載の多色画像表示方法」、（８）「可視光および赤外光の照射強度を可変とすることを特徴とする前記第（１）項乃至第（５）項の何れか１に記載の多色画像表示方法」、（９）「可視光および赤外光の照射時間を可変とすることを特徴とする前記第（１）項乃至第（５）項の何れか１に記載の多色画像表示方法」、（１０）「白色光および赤外光を画像表示部全面に照射する工程を含むことを特徴とする前記第（１）項乃至第（９）項の何れか１に記載の多色画像表示方法」、（１１）「各波長の可視光光源が、白色光源と光学フィルターから構成されることを特徴とする前記第（１）項乃至第（１０）項の何れか１に記載の多色画像表示方法」、（１２）「各波長の可視光光源が、それぞれが特定の発光波長域をもつ発光素子から構成されることを特徴とする前記第（１）項乃至第（１０）項の何れか１に記載の多色画像表示方法」により達成される。
【０００７】
また、上記課題は、本発明の（１３）「ライン状の紫外光光源と可視光光源、および赤外光光源を備え、画像表示媒体と前記光源類とを相対的に移動させながら、前記第（１）項乃至第（１２）項の何れか１に記載の方法を用いて画像を形成することを特徴とする多色画像表示装置」により達成される。
【０００８】
以下、本発明を詳細に説明する。
本発明の第（１）の特徴は、熱不可逆型フォトクロミック化合物と熱可逆型フォトクロミック化合物とを含み、かつ発色状態における極大吸収波長が互いに異なるものを含む２種類以上のフォトクロミック化合物と、さらにナフタロシアニン系色素、シアニン系色素の少なくとも一種を含む感光層を支持基板上に形成してなる画像表示媒体に対して、少なくとも、紫外光照射によって感光層に含有される全種類のフォトクロミック化合物を発色させる工程、発色した各熱不可逆型フォトクロミック化合物の極大吸収波長に対応した波長域の可視光をそれぞれ所望の領域に照射して各熱不可逆型フォトクロミック化合物を選択的に消色する工程および赤外光を所望の領域に照射することにより熱可逆型フォトクロミック化合物を選択的に消色する工程を施すことである。
【０００９】
フォトクロミック化合物は、熱不可逆型フォトクロミック化合物と熱可逆型フォトクロミック化合物とに分類される。熱不可逆型は、発色状態から消色状態への消色反応が光照射によってのみ生じ、熱的にはほとんど全く生じない。一方熱可逆型は、消色反応が光照射によってもある程度生じるが、熱によって大きく進む。したがって、例えば両者を含む感光層において両者の発色状態における極大吸収波長がほぼ同じあっても、加熱することにより、熱可逆型フォトクロミック化合物のみを選択的に消色させることができるし、前記極大吸収波長に対応する領域の可視光を照射すれば熱不可逆型フォトクロミック化合物をある程度選択的に消色させることができる。さらに前記発色状態における極大吸収波長がある程度異なる場合には、熱不可逆型フォトクロミック化合物の発色状態における極大吸収波長に対応する領域の可視光の照射によりその化合物のみを選択的に消色させることができる。
【００１０】
用いる複数のフォトクロミック化合物の消色状態における吸収帯（紫外域）は重なりが大きい方が都合がよい。その場合、紫外光光源の発光波長域がかなり狭くても、その波長が前記吸収帯の重なり部にあれば感光層に含有される全種類のフォトクロミック化合物を発色させることができる。また消色状態における吸収帯（紫外域）の重なりが小さいかまたは重なりがない場合でも、紫外光光源が使用する全てのフォトクロミック化合物の発色反応を誘起するに充分な分光特性を有していればよい。
発色状態における極大吸収波長が異なるということは、つまり認識される色が異なるということであるが、この極大吸収波長は、表示に用いたい色に対応して設定されればよく、また該フォトクロミック化合物の種類も、表示に用いたい色の数以上に設定されればよい。
【００１１】
また、用いるフォトクロミック化合物はすべて同程度の発色感度および消色感度を有することが好ましい。
感光層を構成する材料としては該フォトクロミック化合物のほかに、バインダー材料と色素があるが、まずバインダー材料としては該フォトクロミック化合物のフォトクロミズム機能に悪影響を与えることがなく、また該フォトクロミック化合物と相溶性が良く、成膜可能であり、硬化後の透明性に優れる樹脂材料を用いることが好ましい。このような材料として、例えば、ポリスチレン、ポリエステル、ポリメタクリル酸メチル、塩化ビニル−塩化ビニリデン共重合体、ポリ塩化ビニル、ポリ塩化ビニリデン、ポリ酢酸ビニルなどが挙げられる。色素としては、赤外域に吸収がある色素としてナフタロシアニン系色素、シアニン系色素が挙げられる。これらは７００ｎｍ以上の赤外域に吸収を持つので、７８０ｎｍまたは８３０ｎｍのＬＤに対しても感度を有する。
【００１２】
支持基板の材料としては、ポリエチレンテレフタレート、ポリエーテルサルフォン、ポリカーボネートなどのような透明材料、および紙などの不透明材料が挙げられる。
【００１３】
感光層を形成する方法としては塗布法のほかに蒸着法も挙げられるが、塗布法が簡便であり、該フォトクロミック化合物とバインダー材料をともに溶媒に溶かして、印刷法、スピンコート法などの方法により塗布し、乾燥して成膜すればよい。感光層は単一層または複数層のどちらでもよいが、複数層を形成する場合は、隣り合う層同士が混合しないように層間に分離層を形成することが好ましい。分離層は感光層中のバインダー材料およびフォトクロミック化合物を溶解しない溶媒を用いた成膜用溶液を塗布することによって形成できる。
【００１４】
紫外光を照射する光源としては、水銀ランプやキセノンランプなどに光学フィルターを組み合わせて所望の波長域の紫外光を取り出して用いてもよいし、ＬＥＤやＬＤなどの特定波長域の光を発する発光素子を用いてもよい。例えば書き込み・消去のための光源系をなるべくコンパクトに構成した表示装置を作製するような場合には、ＬＥＤなどの発光素子が好ましく、さらに、微小な領域ごとに照射のオン／オフが制御できる発光面を連続して並べて形成した光源アレイを構成してもよい。
【００１５】
可視光を照射する光源としては、白色光光源に光学フィルターを組み合わせた構成のランプ類を用いてもよいし、ＬＥＤやＬＤなどの特定波長域の光を発する発光素子を用いてもよい。例えば書き込み・消去のための光源系をなるべくコンパクトに構成した表示装置を作製するような場合には、ＬＥＤなどの発光素子が好ましく、さらに、微小な領域ごとに照射のオン／オフが制御できる発光面を連続して並べて形成した光源アレイを構成してもよい。または、前記ランプ類と液晶シャッターアレイ等のライトバルブ素子を組み合わせて光源アレイを構成してもよい。特に所望の領域にのみ照射するような場合は、前述の光源アレイと、感光層を支持基板上に形成した画像表示媒体とを相対的に移動させながら光源アレイの各発光面の照射のオン／オフを制御することによってもそれが可能となる。
【００１６】
赤外光を照射する光源としては、赤外ランプと不要な波長域の光をカットするための光学フィルターを組み合わせた構成のランプ類を用いてもよいし、ＬＥＤやＬＤなどの特定波長域の光を発する発光素子を用いてもよい。例えば書き込み・消去のための光源系をなるべくコンパクトに構成した表示装置を作製するような場合には、ＬＥＤなどの発光素子が好ましく、さらに、微小な領域ごとに照射のオン／オフが制御できる発光面を連続して並べて形成した光源アレイを構成してもよい。または、前記ランプ類と液晶シャッターアレイ等のライトバルブ素子を組み合わせて光源アレイを構成してもよい。特に所望の領域にのみ照射するような場合は、前述の光源アレイと、感光層を支持基板上に形成した画像表示媒体とを相対的に移動させながら光源アレイの各発光面の照射のオン／オフを制御することによってもそれが可能となる。
【００１７】
本発明において所望の画像を表示する方法としては、まず画像表示媒体の表示面に紫外光を照射すると、照射された部分の感光層に含まれる全種類のフォトクロミック化合物が発色する。ついで、各熱不可逆型フォトクロミック化合物の発色状態での可視域吸収帯に対応した波長域（極大吸収波長付近の波長域）の光を照射することにより、対応する特定の熱不可逆型フォトクロミック化合物が消色する。さらに画像表示媒体の表示面の特定の領域に赤外光を照射することにより、照射された部分の感光層に含まれるナフタロシアニン系色素またはシアニン系色素が赤外光を吸収して熱を発生するため、その領域の熱可逆型フォトクロミック化合物が選択的に消色する。この方法を用いて、画像表示媒体の表示面上の所望の領域に、いくつかの所望のフォトクロミック化合物の発色状態を生じさせることにより、所望の画像を形成することが可能となる。感光層に含まれる全種類のフォトクロミック化合物が発色した後、同一の領域に複数の波長の可視光を照射する場合には、同時に照射してもよいし、順次別々に照射してもよい。また順次別々に照射する場合、照射する波長の順番はどのようでもよい。また、可視光の照射と赤外光の照射の順番もどのようでもよい。
【００１８】
本発明の第（２）の特徴は、感光層が、発色状態における極大吸収波長が４００〜５００ｎｍの範囲にあるフォトクロミック化合物と、発色状態における極大吸収波長が５００〜６００ｎｍの範囲にあるフォトクロミック化合物と、発色状態における極大吸収波長が６００〜７００ｎｍの範囲にあるフォトクロミック化合物をすべて含有するものであることである。
【００１９】
前記各フォトクロミック化合物の発色状態において認識される色はそれぞれ、ほぼイエロー、マゼンタ、シアンに相当し、これらにより３原色が構成されるため、前述の画像表示方法により多色表示が可能となる。
【００２０】
発色状態における極大吸収波長が４００〜５００ｎｍの範囲にあるフォトクロミック化合物として、熱不可逆型としては、例えば
１，２−ビス（２−フェニル−４−トリフルオロメチルチアゾール）−３，３，４，４，５，５−ヘキサフルオロシクロペンテン、
２，３−ジ（２−メチルベンゾチエニル）マレイン酸ジメチル、
１，２−ビス（５−エトキシ−２−メチルチアゾール）−３，３，４，４，５，５−ヘキサフルオロシクロペンテン、
２−［１−（３，５−ジメチル−４−イソオキサゾリル）エチリデン］−３−イソプロピリデンコハク酸無水物
等が、
熱可逆型としては、例えば、
【００２１】
【化１】
0003979568.tif 000002
等が挙げられる。
【００２２】
発色状態における極大吸収波長が５００〜６００ｎｍの範囲にあるフォトクロミック化合物として、熱不可逆型としては、例えば、
１，２−ビス（３−（２−メチル−６−（２−（４−メトキシフェニル）エチニル）ベンゾチエニル））−３，３，４，４，５，５−ヘキサフルオロシクロペンテン、
１，２−ビス（５−メチル−２−フェニルチアゾール）−３，３，４，４，５，５−ヘキサフルオロシクロペンテン、
１−（１，２−ジメチル−３−インドリル）−２−（２−メチル−３−ベンゾチエニル）−３，３，４，４，５，５−ヘキサフルオロシクロペンテン、
２−［１−（２，５−ジメチル−１−フェニルピラゾリル）エチリデン］−３−イソプロピリデンコハク酸無水物
等が、
熱可逆型としては例えば
【００２３】
【化２】
0003979568.tif 000003
等が挙げられる。
【００２４】
発色状態における極大吸収波長が６００〜７００ｎｍの範囲にあるフォトクロミック化合物として、熱不可逆型としては、例えば、
１−（５−メトキシ−１，２−ジメチル−３−インドリル）−２−（５−シアノ−２，４−ジメチル−３−チエニル）−３，３，４，４，５，５−ヘキサフルオロシクロペンテン、
１−（５−メトキシ−１，２−ジメチル−３−インドリル）−２−（６−カルボキシル−２−メチル−３−ベンゾチエニル）−３，３，４，４，５，５−ヘキサフルオロシクロペンテン、
１−（６−シアノ−２−メチル−３−ベンゾチエニル）−２−（５−メトキシ−１，２−ジメチル−３−インドリル）−３，３，４，４，５，５−ヘキサフルオロシクロペンテン、
２−［１−（１，２，５−トリメチル−３−ピロリル）エチリデン］−３−イソプロピリデンコハク酸無水物
等が、
熱可逆型としては、例えば、
【００２５】
【化３】
0003979568.tif 000004
等が挙げられる。
【００２６】
発色状態における極大吸収波長が大きく異なり、ほぼイエロー、マゼンタ、シアンに認識されるこれらのフォトクロミック化合物は、所定の混合比で均一に混合されて色素及びバインダー材料とともに単一層の感光層を形成してもよいし、またそれぞれのフォトクロミック化合物とバインダー材料とからなる感光層を積層して複数層の感光層を形成してもよい。後者の場合、各層に含有させて用いてもよいし、例えば熱可逆型フォトクロミック化合物を含む層のみに含有させて用いてもよい。または、フォトクロミック化合物を含む各層と別に色素を含む層を形成してもよい。
【００２７】
本発明の第（３）の特徴は、発色状態における極大吸収波長が４００〜５００ｎｍの範囲にあるフォトクロミック化合物を熱不可逆型とし、発色状態における極大吸収波長が５００〜６００ｎｍの範囲にあるフォトクロミック化合物が熱可逆型とし、発色状態における極大吸収波長が６００〜７００ｎｍの範囲にあるフォトクロミック化合物を熱不可逆型としたことである。
【００２８】
例えば全て熱不可逆型のフォトクロミック化合物を用いて感光層を形成した場合、それぞれの化合物の可視域における吸収帯の重なりがある程度大きい場合、可視光の照射によって特定のフォトクロミック化合物を消色しようとした際に他のフォトクロミック化合物もある程度消色してしまうため、所望の色が得られにくくなってしまう。
これに対し、本発明における熱不可逆型と熱可逆型の組み合わせでフォトクロミック化合物を用いて感光層を形成した場合、可視光によって消色すべき、発色状態における極大吸収波長が４００〜５００ｎｍの範囲にあるフォトクロミック化合物と、発色状態における極大吸収波長が６００〜７００ｎｍの範囲にあるフォトクロミック化合物の可視域における吸収帯の重なりはほとんどないため、上述のような問題が生じない。発色状態における極大吸収波長が５００〜６００ｎｍの範囲にあるフォトクロミック化合物については赤外光の照射による色素の発熱により選択的に消色できる。この場合の赤外光の波長域については、前述の発色状態における極大吸収波長が６００〜７００ｎｍの範囲にある熱不可逆型フォトクロミック化合物を消色させないように設定することが好ましい。
【００２９】
本発明の第（４）の特徴は、感光層の表面に保護層を形成したことである。保護層の材料としては、透明性が高く、硬度が高い点でシリコーン樹脂またはアクリル樹脂が好適に用いられる。保護層を形成することにより感光層は水分や特定のガス等による、感光層を構成する化合物の、必要な機能の発現に関わる反応に対する悪影響を低減することが可能となり、また機械的損傷からも有効に保護されて耐久性が向上する。
【００３０】
本発明の第（５）の特徴は、紫外光照射が画像表示部全面に対して行なわれることである。画像表示媒体に紫外光照射を行なう場合、表示しようとする画像における灯樗部（感光層が無色になるべき部分）には紫外光照射による発色も、そして可視光照射や赤外光照射による消色も行なわず、それ以外の部分に紫外光を選択的に照射する方法もあるが、この場合には、画素に対応した微小な領域ごとに照射のオン／オフが制御できる発光部を連続して並べて形成した紫外光源アレイなどが必要になるし、そしてそれ以前に感光層に含まれる全種類のフォトクロミック化合物を消色させるために、表示部全面に可視光および赤外光を照射する工程が必要になる。一方、紫外光照射を画像表示部全面に対して行なう場合、紫外光を照射する光源としては、例えば画素に対応した微小な領域ごとに照射のオン／オフが制御できる発光部を連続して並べて形成した光源アレイなどである必要はなく、例えば安価なランプ光源を用いることができる。このようにランプ光源を用いるほうがコスト的にも有利であるし、照射強度の確保も容易である。また、感光層に含まれる全種類のフォトクロミック化合物を消色させるために、表示部全面に可視光および赤外光を照射する工程も不要になる。
【００３１】
本発明の第（６）の特徴は、紫外光の照射強度を可変とすることである。紫外光の照射量により感光層に含有されるフォトクロミック化合物の発色の程度は変化する。つまり紫外光の照射量により積極的に発色の程度を調整することが可能である。したがって画像全体の濃度を調整したい場合や、あるいは表示すべき画像において必要とされる最大の発色濃度が、予め画像信号の読み取りなどからわかっていれば、必要な画像濃度に必要充分な発色を生じさせるだけの照射量で紫外光を照射することにより、可視光照射による消色の程度を最小限にすることができるので、消費エネルギーの低減が可能となるし、また材料の発色・消色の繰り返し耐久性の点においても有利になる。紫外光光源自体の発光強度を制御するための制御機構、あるいは光源の外部において、光源から照射された紫外光の強度を調整する方法等により、紫外光の照射強度を可変として照射量を調整することにより、照射時間に関する条件は任意に設定できるため、例えば光源系と画像表示媒体とを相対的に移動させながら画像を形成する方法においては、前記移動の速度の制御が最も簡単になるように設定できるため（例えば一定速度、２つの速度の単純繰り返し等）、光源系と画像表示媒体との相対的移動に関するメカニカルな機構構成および制御が容易になる。
【００３２】
本発明の第（７）の特徴は、紫外光の照射時間を可変とすることである。紫外光の照射量により感光層に含有されるフォトクロミック化合物の発色の程度は変化する。つまり紫外光の照射量により積極的に発色の程度を調整することが可能である。したがって画像全体の濃度を調整したい場合や、あるいは表示すべき画像において必要とされる最大の発色濃度が、予め画像信号の読み取りなどからわかっていれば、必要な画像濃度に必要充分な発色を生じさせるだけの照射量で紫外光を照射することにより、可視光照射による消色の程度を最小限にすることができるので、消費エネルギーの低減が可能となるし、また材料の発色・消色の繰り返し耐久性の点においても有利になる。例えば光源系と画像表示媒体とを相対的に移動させながら画像を形成する方法においては、前記相対的な移動速度を調整することにより照射時間を制御して結果として照射量を調整することになる。例えば画像濃度を小さめに調整したい場合、前記相対的な移動速度を大きくすることで照射時間を短くすると、紫外光照射による発色濃度が小さくなるが、同様に可視光による消色の程度も小さくなり、発色と消色のバランスを保ちつつ全体の画像濃度の調整が可能となる。照射強度は一定にすればよいため、紫外光光源自体の発光強度を制御するための制御機構、あるいは光源の外部において、光源から照射された紫外光の強度を調整する部材等を設ける必要がなく、構成が容易になる。
【００３３】
本発明の第（８）の特徴は、可視光および赤外光の照射強度を可変とすることである。すでに説明したが、画像表示媒体の表示面に紫外光を照射すると、照射された部分の感光層に含まれる全種類のフォトクロミック化合物が発色する。ついで、各熱不可逆型フォトクロミック化合物の発色状態での可視域吸収帯に対応した波長域（極大吸収波長付近の波長域）の光の照射および赤外光の照射により、対応する特定のフォトクロミック化合物を消色させて、画像表示媒体の表示面上の所望の領域に、用いたフォトクロミック化合物の発色の有無の組み合わせによる複数の色が得られる。これにおいて、前記可視光の照射量により感光層に含有される熱不可逆型フォトクロミック化合物の消色の程度は変化し、また赤外光の照射量によって熱可逆型フォトクロミック化合物の消色の程度は変化する。つまり可視光の照射量および赤外光の照射量により対応する各熱不可逆型フォトクロミック化合物および熱可逆型フォトクロミック化合物の発色濃度を調整することが可能となり、各色の階調表示が可能となって、各色の組み合わせにより多色表示が可能となる。可視光の照射強度および赤外光の照射強度を可変として照射量を調整することにより、照射時間に関する条件は任意に設定できるため、例えば光源系と画像表示媒体とを相対的に移動させながら画像を形成する方法においては、前記移動の速度の制御が最も簡単になるように設定できるため（例えば一定速度、２つの速度の単純繰り返し等）、光源系と画像表示媒体との相対的移動に関するメカニカルな機構構成および制御が容易になる。
【００３４】
本発明の第（９）の特徴は、可視光の照射時間および赤外光の照射時間を可変とすることである。上記で説明したように、可視光の照射量および赤外光の照射量により対応する各熱不可逆型フォトクロミック化合物および熱可逆型フォトクロミック化合物の発色濃度を調整することが可能となり、各色の階調表示が可能となって、各色の組み合わせにより多色表示が可能となる。例えば前述のアレイ光源を用い、これらと画像表示媒体とを相対的に移動させながら画像を形成する方法においては、各単位発光面の照射のオン／オフを制御することにより照射時間を制御して結果として照射量を調整することになる。照射強度はそれぞれ一定にすればよいため、発光強度を制御するための制御機構を設ける必要がなく、構成が容易になる。
【００３５】
本発明の第（１０）の特徴は、白色光および赤外光を画像表示部全面に照射する工程を含むことである。発色させた全種類のフォトクロミック化合物を、画像表示部全面にわたってすべて消色して全消去したい場合、各熱不可逆型フォトクロミック化合物の発色状態での可視域吸収帯に対応した波長の光を照射するアレイ光源および赤外光のアレイ光源を用いて、光照射による消色を各熱不可逆型フォトクロミック化合物、そして熱可逆型フォトクロミック化合物について行なうことになるが、表示部全面に効率よく照射できる白色光光源および赤外光源を設けることにより、短時間での表示画像の全消去が可能となる。前記白色光光源および赤外光光源は、例えば画素に対応した微小な領域ごとに照射のオン／オフが制御できる発光部を連続して並べて形成した光源アレイなどである必要はなく、安価なランプ光源を用いることができる。このようにランプ光源を用いるほうがコスト的にも有利であるし、照射強度および熱量の確保も容易である。
【００３６】
本発明の第（１１）の特徴は、各波長の可視光光源が、白色光源と光学フィルターから構成されることである。可視光光源の各波長は、使用する熱不可逆型フォトクロミック化合物の発色体の可視域吸収帯に対応させて設定されるが、さらに詳細には、極大吸収波長付近に設定したり、あるいは光反応収率の波長依存を考慮したり、または他のフォトクロミック化合物の発色体の可視域吸収帯の波長域との関係を考慮して、より短波長側にあるいはより長波長側に設定することがある。このように可視光光源の好ましい波長の設定は使用するフォトクロミック化合物により様々であるが、可視光光源を白色光源と光学フィルターから構成すれば、光学フィルターの形成条件、または交換設置等により、波長の調整が容易にできる。
【００３７】
本発明の第（１２）の特徴は、各波長の可視光光源が、例えばＬＥＤやＬＤ等のような、それぞれが特定の発光波長域をもつ発光素子から構成されることである。この場合は光の利用効率が高く、照射強度の確保も容易になるし、消費エネルギーの低減も可能となる。
【００３８】
本発明の第（１３）の特徴は、ライン状の紫外光光源と可視光光源、および赤外光光源を備え、画像表示媒体と前記光源類とを相対的に移動させながら、画像を形成する装置を構成することである。ここで、ライン状というのは厳密に直線状に限られるものではなく、例えばある長さの光源ユニットがいわゆる千鳥状に互い違いに配列して全体的にラインを形成しているようなものも含むものであるし、また微小な領域ごとに照射のオン／オフが制御できる発光面を連続して並べて形成した光源アレイ等に関しても、同一波長の光源を構成する発光面の配列が一列でなく、複数列であってもよい。また、発光波長が異なるそれぞれの光源アレイが一つの構造体に組み込まれていてもよいし、独立した構造体として構成されてもよい。
本発明の多色画像表示方法を用いて画像表示装置を作製する場合は、光源の種類や構成などにより様々な構成を考えることができ、用途に応じて適宜選択すればよい。ただし、高解像度・高速書き込み・小型化・低コストなどが要求される場合は、各光源類をライン状に構成、配置し、これらと画像表示媒体とを相対的に移動させながら画像を形成する方法がより好ましい。
【００３９】
以下、実施例により、本発明を具体的に説明する。
【実施例】
（実施例１）
フォトクロミック化合物として、熱不可逆型である、２−［１−（２−メチル−５−ジエチルアミノスチリル−３−チエニル）メチリデン］−３−イソプロピリデンコハク酸無水物（以下ＰＣ１と呼ぶ）、および熱可逆型である
【００４０】
【化４】
0003979568.tif 000005
（以下ＰＣ２と呼ぶ）
を用いた。ポリスチレン１００重量部に対しＰＣ１を１０重量部添加して溶媒に溶解させ、石英基板上にキャスト膜を作成した。ＰＣ２についても同様に石英基板上にキャスト膜を作成した。これらの光照射前の吸収スペクトルを測定したところ、ＰＣ１、ＰＣ２いずれも３００ｎｍ〜４００ｎｍ弱の範囲に吸収帯が認められ、いずれも無色であった。これらに高圧水銀ランプから取り出した３６６ｎｍの紫外光を照射したところ、ＰＣ１、ＰＣ２はそれぞれ青紫、マゼンタに発色し、吸収スペクトルの極大吸収波長はそれぞれ５９５ｎｍ、５３０ｎｍであった。
ＰＣ１については上と同様の処方によるキャスト膜を白色ＰＥＴ（ポリエチレンテレフタレート）基板（１２５μｍ）上に形成した。またＰＣ２については上の処方に対し、ＰＣ２が１０重量部に対しシアニン系色素である
【００４１】
【化５】
0003979568.tif 000006
（以下Ｄ１と呼ぶ）
を５重量部添加した処方によるキャスト膜を同様に白色ＰＥＴ基板上に形成した。
またこれらとは別に、ＰＣ１を含むキャスト膜（１０μｍ）を形成後、ＰＶＡによる分離膜（２μｍ）を介してその上に前述のＰＣ２およびＤ１を含むキャスト膜（１０μｍ）を形成した。ＰＣ１のみを含む感光層、ＰＣ２およびＤ１を含む感光層、そして両者を積層させて形成した感光層はいずれも無色であり、基板の色が白であるため、観察者には白と認識された。
積層感光層全面に３６６ｎｍの紫外光を照射したところ、ＰＣ１、ＰＣ２の両者が発色し、両者が単独で発色した色の中間的な色を呈した。この状態の積層感光層に７８０ｎｍの発光波長のＬＤの赤外光を照射したところ、ＰＣ１のみが発色したのと同様の青紫色を呈した。またこれに再び３６６ｎｍの紫外光を照射したあと、ＬＥＤにより６００ｎｍの光を照射したところ、ＰＣ２のみが発色したのと同様のマゼンタ色を呈した。
【００４２】
（比較例１）
フォトクロミック化合物としてＰＣ２の代わりに、熱不可逆型である、２−［１−（５−メチル−２−ｐ−ジメチルアミノスチリル−４−オキサゾリル）エチリデン］−３−イソプロピリデンコハク酸無水物（以下ＰＣ３と呼ぶ）を用い、実施例１と同様の操作を行なった。ＰＣ３の吸収スペクトルの極大吸収波長はＰＣ２と同様で５３０ｎｍであった。実施例１と同様に形成した積層感光層全面に３６６ｎｍの紫外光を照射したところ、ＰＣ１、ＰＣ３の両者が発色し、両者が単独で発色した色の中間的な色を呈した。この状態の積層感光層に７８０ｎｍの発光波長のＬＤの赤外光を照射したが、照射により色は変化しなかった。この状態の積層感光層にＬＥＤにより６００ｎｍの光を照射したところ、ＰＣ３のみが発色したのと同様のマゼンタ色にはならず、かなり淡いマゼンタ色を示した。
【００４３】
フォトクロミック化合物として、熱不可逆型である１，２−ビス（２−フェニル−４−トリフルオロメチルチアゾール）−３，３，４，４，５，５−ヘキサフルオロシクロペンテン（以下ＰＣ４と呼ぶ）、熱可逆型である前記のＰＣ２、および熱不可逆型である１−（５−メトキシ−１，２−ジメチル−３−インドリル）−２−（５−シアノ−２，４−ジメチル−３−チエニル）−３，３，４，４，５，５−ヘキサフルオロシクロペンテン（以下ＰＣ５と呼ぶ）を用いた。ポリスチレン１００重量部に対しＰＣ４を１０重量部添加して溶媒に溶解させ、石英基板上にキャスト膜を作成した。ＰＣ２、ＰＣ５についても同様に石英基板上にキャスト膜を作成した。これらの光照射前の吸収スペクトルを測定したところ、ＰＣ４、ＰＣ２、ＰＣ５いずれも３００ｎｍ〜４００ｎｍ弱の範囲に吸収帯が認められ、いずれも無色であった。これらに高圧水銀ランプから取り出した３６６ｎｍの紫外光を照射したところ、ＰＣ４、ＰＣ２、ＰＣ５はそれぞれイエロー、マゼンタ、シアンに発色し、吸収スペクトルの極大吸収波長はそれぞれ４２０ｎｍ、５３０ｎｍ、６６５ｎｍであった。
ＰＣ４について上と同様の処方によるキャスト膜を白色ＰＥＴ（ポリエチレンテレフタレート）基板（１２５μｍ）上に形成し、さらにＰＶＡによる分離膜（２μｍ）を介してその上に、上と同様の処方に対し、ＰＣ２が１０重量部に対しさらにＤ１を５重量部添加した処方によるキャスト膜（１０μｍ）を形成し、やはりＰＶＡによる分離膜（２μｍ）を介してさらにその上にＰＣ５を含むキャスト膜（１０μｍ）を形成し、さらに保護層としてＰＶＡ膜（２μｍ）を形成した。このようにして形成した積層型の感光層は無色であり、基板の色が白であるため、観察者には白と認識された。
感光層全面に３６６ｎｍの紫外光を照射したところ、ＰＣ４、ＰＣ２、ＰＣ５すべてが発色し、濃灰色を呈した。この状態の感光層に、各波長の可視光および赤外光を照射したところ、様々な色の変化が生じたが、その様子を以下に示す。
【００４４】
（実施例２）
感光層の一部分にＬＥＤにより４７０ｎｍの光を照射したところ、照射部が青紫色を呈した。
【００４５】
（実施例３）
感光層の別の部分にＬＤにより７８０ｎｍの赤外光を照射したところ、照射部が緑色を呈した。
【００４６】
（実施例４）
感光層の別の部分にＬＥＤにより６６０ｎｍの光を照射したところ、照射部が赤色を呈した。
【００４７】
（実施例５）
実施例２で青紫色を呈した部分にさらにＬＤにより７８０ｎｍの赤外光を照射したところ、照射部がシアン色を呈した。
【００４８】
（実施例６）
実施例３で緑色を呈した部分にさらにＬＥＤにより６６０ｎｍの光を照射したところ、照射部が黄色を呈した。
【００４９】
（実施例７）
実施例２で青紫色を呈した部分にさらにＬＥＤにより６６０ｎｍの光を照射したところ、照射部がマゼンタ色（赤紫色）を呈した。
【００５０】
（実施例８）
実施例７でマゼンタ色（赤紫色）を呈した部分にさらにＬＤにより７８０ｎｍの赤外光を照射したところ、照射部が無色になり、基板の白色が見えた。
【００５１】
実施例２〜８で用いたのと同様の感光層を作製した。ただし３６６ｎｍの紫外光を照射する際、実施例２〜８で用いた感光層の場合と、照射時間は同一だが、半分の照度において照射を行なったところ、感光層は灰色を呈した。
【００５２】
（実施例９）
この感光層の一部分にＬＥＤにより４７０ｎｍの光を実施例２と同様に照射したところ、照射部が淡い青紫色を呈した。
【００５３】
（実施例１０）
この感光層の別の部分にＬＤにより７８０ｎｍの赤外光を実施例３と同様に照射したところ、照射部が淡い緑色を呈した。
【００５４】
（実施例１１）
この感光層の別の部分にＬＥＤにより６６０ｎｍの光を実施例４と同様に照射したところ、照射部が淡い赤色を呈した。
【００５５】
実施例２〜８で用いたのと同様の感光層を作製した。ただし３６６ｎｍの紫外光を照射する際、実施例２〜８で用いた感光層の場合と、照度は同一だが、半分の照射時間において照射を行なったところ、感光層は灰色を呈した。
【００５６】
（実施例１２）
この感光層の一部分にＬＥＤにより４７０ｎｍの光を実施例２と同様に照射したところ、照射部が淡い青紫色を呈した。
【００５７】
（実施例１３）
この感光層の別の部分にＬＤにより７８０ｎｍの赤外光を実施例３と同様に照射したところ、照射部が淡い緑色を呈した。
【００５８】
（実施例１４）
この感光層の別の部分にＬＥＤにより６６０ｎｍの光を実施例４と同様に照射したところ、照射部が淡い赤色を呈した。
【００５９】
実施例２〜８で用いたのと同様の感光層を作製し、さらに３６６ｎｍの紫外光の照射も同一の条件で行なった。感光層は全面、濃灰色を呈した。
【００６０】
（実施例１５）
この感光層の一部にＬＥＤにより４７０ｎｍの光を実施例２の場合の半分の照度で照射し（照射時間は同様）、その部分にさらにＬＤにより７８０ｎｍの赤外光を実施例３と同様に照射したところ、照射部がシアンと緑の中間的な色を呈した。
【００６１】
（実施例１６）
この感光層の別の部分にＬＥＤにより４７０ｎｍの光を実施例２と同様に照射し、その部分にさらにＬＤにより７８０ｎｍの赤外光を実施例３の場合の半分の照度で照射（照射時間は同様）したところ、照射部がシアンと緑の中間的な色を呈した。
【００６２】
（実施例１７）
この感光層の別の部分にＬＤにより７８０ｎｍの赤外光を実施例３の場合の半分の照度で照射（照射時間は同様）し、その部分にさらにＬＥＤにより６６０ｎｍの光を実施例４と同様に照射したところ、照射部がオレンジ色を呈した。
【００６３】
（実施例１８）
この感光層の別の部分にＬＤにより７８０ｎｍの赤外光を実施例３と同様に照射し、その部分にさらにＬＥＤにより６６０ｎｍの光を実施例４の場合の半分の照度で照射（照射時間は同様）したところ、照射部が黄緑色を呈した。
【００６４】
（実施例１９）
この感光層の別の部分にＬＥＤにより４７０ｎｍの光を実施例２の場合の半分の照度で照射（照射時間は同様）し、その部分にさらにＬＥＤにより６６０ｎｍの光を実施例４と同様に照射したところ、照射部が赤とマゼンタの中間的な色を呈した。
【００６５】
（実施例２０）
この感光層の別の部分にＬＥＤにより４７０ｎｍの光を実施例２と同様に照射し、その部分にさらにＬＥＤにより６６０ｎｍの光を実施例４の場合の半分の照度で照射（照射時間は同様）したところ、照射部が青紫とマゼンタの中間的な色を呈した。
【００６６】
（実施例２１）
この感光層の一部にＬＥＤにより４７０ｎｍの光を実施例２の場合の半分の照射時間で照射し（照度は同様）、その部分にさらにＬＤにより７８０ｎｍの赤外光を実施例３と同様に照射したところ、照射部がシアンと緑の中間的な色を呈した。
【００６７】
（実施例２２）
この感光層の別の部分にＬＥＤにより４７０ｎｍの光を実施例２と同様に照射し、その部分にさらにＬＤにより７８０ｎｍの赤外光を実施例３の場合の半分の照射時間で照射（照度は同様）したところ、照射部がシアンと緑の中間的な色を呈した。
【００６８】
（実施例２３）
この感光層の別の部分にＬＤにより７８０ｎｍの赤外光を実施例３の場合の半分の照射時間で照射（照度は同様）し、その部分にさらにＬＥＤにより６６０ｎｍの光を実施例４と同様に照射したところ、照射部がオレンジ色を呈した。
【００６９】
（実施例２４）
この感光層の別の部分にＬＤにより７８０ｎｍの赤外光を実施例３と同様に照射し、その部分にさらにＬＥＤにより６６０ｎｍの光を実施例４の場合の半分の照射時間で照射（照度は同様）したところ、照射部が黄緑色を呈した。
【００７０】
（実施例２５）
この感光層の別の部分にＬＥＤにより４７０ｎｍの光を実施例２の場合の半分の照射時間で照射（照度は同様）し、その部分にさらにＬＥＤにより６６０ｎｍの光を実施例４と同様に照射したところ、照射部が赤とマゼンタの中間的な色を呈した。
【００７１】
（実施例２６）
この感光層の別の部分にＬＥＤにより４７０ｎｍの光を実施例２と同様に照射し、その部分にさらにＬＥＤにより６６０ｎｍの光を実施例４の場合の半分の照射時間で照射（照度は同様）したところ、照射部が青紫とマゼンタの中間的な色を呈した。
【００７２】
（実施例２７）
上述の実施例１〜２６で用いたような画像表示媒体に対して画像の書き込みを行なう、画像表示装置を作製した。図１にその構成の概要を示す。
実施例２７において作製した装置には画像表示媒体（１）を装置内に導入するための挿入口（２）が設けられている。そこから画像表示媒体（１）が挿入されると、搬送ローラ（３）により、画像表示媒体は書き込みのための光源部に搬送されていく。光源部は紫外光光源（４）と、４７０ｎｍの発光波長を有するＬＥＤアレイ（５）、５６０ｎｍの発光波長を有するＬＥＤアレイ（６）、６６０ｎｍの発光波長を有するＬＥＤアレイ（７）、ライン状の白色ＬＥＤ（８）、赤外ＬＤアレイ（９）および赤外ランプ（１０）で構成される。実施例２７では紫外光光源は水銀ランプと光学フィルタで構成し、３６６ｎｍ付近の波長の紫外光を照射できるようになっている。また前記各可視波長を発光するＬＥＤアレイおよび赤外ＬＤアレイは、画素に対応した微小な領域ごとに照射のオン／オフが制御できるように構成されている。これらの各光源類はその発光強度の調整が可能であり、さらに画像表示媒体の搬送速度も調整が可能となっている。これらの光源部を通過して画像の書き込みがなされた画像表示媒体は排紙トレー（１１）に排出される。
【００７３】
【発明の効果】
以上、詳細かつ具体的な説明から明らかなように、本発明の請求項１により、発色状態における極大吸収波長が大きく異ならず、吸収帯の重なりが大きな２つのフォトクロミック化合物間においても、消色の選択性が向上する。
また、本発明の請求項２により、カラー表示に必要な３原色（イエロー、マゼンタ、シアン）が得られるため、画像信号に従い、画像表示媒体上の所望の位置に所定の波長の可視光を照射し、および所望の位置に赤外光を照射することにより、多色表示が可能となる。
また、本発明の請求項３により、イエロー発色化合物／マゼンタ発色化合物間、およびマゼンタ発色化合物／シアン発色化合物間では、発色状態における極大吸収波長が比較的近く、吸収帯の重なりがある場合が多いが、可視光と赤外光により良好な選択性をもって消色が可能となり、またイエロー発色化合物／シアン発色化合物間では、発色状態における極大吸収波長が離れており、吸収帯の重なりはほとんどない場合が多いのでやはり良好な選択性をもって消色が可能となる。したがって所望の色が忠実に表示され、表示品質が高い多色表示が可能となる。
また、本発明の請求項４により、水分や特定のガス等による、感光層を構成する化合物の、必要な機能の発現に関わる反応に対する悪影響を低減することが可能となり、耐久性が向上し、信頼性が高い多色画像表示方法が得られる。
また、本発明の請求項５により、紫外光の光源として、画素サイズに対応した微細なスポット単位での照射は不要となり、光源素子の構成が容易になり、コスト的にも有利になる。
また、本発明の請求項６により、発色の程度が調整できるので、表示すべき画像において必要とされる発色濃度に必要充分な発色を生じさせることにより、可視光照射および赤外光照射による消色の程度を低減することができるので、消費エネルギーの低減が可能となるし、材料の発色・消色の繰り返し耐久性の点においても有利になる。
また、本発明の請求項７により、発色の程度が調整できるので、表示すべき画像において必要とされる発色濃度に必要充分な発色を生じさせることにより、可視光照射および赤外光照射による消色の程度を低減することができるので、消費エネルギーの低減が可能となるし、また材料の発色・消色の繰り返し耐久性の点においても有利になる。紫外光の照射時間を可変として制御することにより、照射強度は一定にすればよいため、紫外光光源自体の発光強度を制御するための制御機構、あるいは光源の外部において、光源から照射された紫外光の強度を調整する部材等を設ける必要がなく、構成が容易になる。
また、本発明の請求項８により、各色について発色濃度の調整が可能となり、したがって階調表示が可能となり、画像表示媒体上の画像としては多色表示が可能となる。可視光および赤外光の照射時間に関する条件は任意に設定できるため、例えば光源系と画像表示媒体とを相対的に移動させながら画像を形成する方法においては、前記移動の速度の制御が最も簡単になるように設定できるため（例えば一定速度、２つの速度の単純繰り返し等）、前記移動に関するメカニカルな機構構成および制御が容易になる。
また、本発明の請求項９により、各色について階調表示が可能となり、画像表示媒体上の画像としては多色表示が可能となる。可視光および赤外光の照射時間を可変として制御することにより、照射強度については一定にすればよいため、可視光光源および赤外光光源自体の発光強度を制御するための制御機構、あるいは光源の外部において、光源から照射された可視光の強度を調整する部材等を設ける必要がなく、構成が容易になる。
また、本発明の請求項１０により、各フォトクロミック材料を選択的に消色させるための各波長の可視光光源および赤外光光源とは別に、表示部全面に効率よく照射できる白色光光源および赤外光光源を設けることにより、短時間での表示画像の全消去が可能となる。
また、本発明の請求項１１により、白色光源と光学フィルターにより、各フォトクロミック材料を選択的に消色させるための可視光光源を構成するため、光学フィルターの形成条件、または交換設置等により、波長の調整が容易にできる。
また、本発明の請求項１２により、特定の発光波長域をもつ発光素子を用いる場合は、光の利用効率が高く、照射強度の確保も容易になるし、消費エネルギーの低減も可能となる。
更にまた、本発明の請求項１３により、所望の色を忠実に表示できる、高表示品質の書き換え型の多色表示装置が実現できる。
【図面の簡単な説明】
【図１】本発明において用いた画像表示装置の構成の概略図である。
【符号の説明】
１  画像表示媒体
２  挿入口
３  搬送ローラ
４  紫外光光源
５  ＬＥＤアレイ
６  ＬＥＤアレイ
７  ＬＥＤアレイ
８  白色ＬＥＤ
９  赤外ＬＤアレイ
１０  赤外ランプ
１１  排紙トレー
【図１】
0003979568.tif 000007